(57)【要約】  【課題】液晶のバックライトや携帯電話のキー部照明に好適な機械的強度に優れた超薄型の電界発光灯及びその製造方法を提供する。  【解決手段】微粘着フィルム４に薄膜透明フィルム５を貼り付けた二層構造の基材フィルム６を用い、その上に透明電極７、発光層８、反射絶縁層９、裏面電極１０、保護層１１を順次印刷形成し、乾燥固化後、微粘着フィルム４を薄膜透明フィルム５から剥離除去することにより超薄型の電界発光灯１を得る。【選択図】図１
2006260862.tif 000002
【特許請求の範囲】
【請求項１】
透明電極と裏面電極の間に発光層と反射絶縁層が形成されてなる電界発光灯において、前記透明電極を支持する基材が厚さ１０〜３５μｍの薄膜透明フィルムからなることを特徴とする電界発光灯。
【請求項２】
前記透明電極が、酸化インジウム、酸化錫、酸化アンチモン、酸化亜鉛及び導電性高分子の少なくとも一種類以上を含む透明導電性材料からなることを特徴とする請求項１記載の電界発光灯。
【請求項３】
前記透明電極が、印刷、蒸着及びコーティングのいずれかにより形成したことを特徴とする請求項２記載の電界発光灯。
【請求項４】
厚さ５０〜１８８μｍの透明フィルムの上に微粘着層を形成した微粘着フィルムに、厚さ１０〜３５μｍの薄膜透明フィルムを貼り付けてなる二層構造の基材フィルム上に、透明電極、発光層、反射絶縁層、裏面電極、保護層を順次印刷形成し、乾燥固化後、前記微粘着フィルムを前記薄膜透明フィルムから剥離除去することを特徴とする電界発光灯の製造方法。
【請求項５】
厚さ５０〜１８８μｍの透明フィルムの上に微粘着層を形成した微粘着フィルムに、厚さ１０〜３５μｍの薄膜透明フィルムに透明電極を形成した薄膜透明導電フィルムを貼り付けてなる二層構造の基材フィルム上に、発光層、反射絶縁層、裏面電極、保護層を順次印刷形成し、乾燥固化後、前記微粘着フィルムを前記薄膜透明導電フィルムから剥離除去することを特徴とする電界発光灯の製造方法。
【発明の詳細な説明】
【技術分野】
【０００１】
本発明は電界発光灯及びその製造方法に関し、特に薄膜の基材フィルムを使用した超薄型の電界発光灯及びその製造方法に関するものである。
【背景技術】
【０００２】
超薄型の電界発光灯は、基材フィルムのない印刷層のみに形成される電界発光灯が、例えば特開２００４−５５４４０号公報及び特開２００４−２０７０１５号公報に開示されている。
【０００３】
図３（ａ）、（ｂ）は、従来の電界発光灯４０の構成を示す要部断面図である。従来の電界発光灯４０は離型処理を施した離型基材４１の上面に、透明電極層４２ 、発光層４３ 、反射絶縁層４４ 、裏面電極層４５を積層して順次形成し、最後に離型基材４１を透明電極層４２から剥離して電界発光灯４０を製造している。また、図４（ａ）、（ｂ）に示す他の従来の電界発光灯５０のように、離型処理を施した離型基材５１の上面に、透明絶縁層５２ 、透明電極層５３ 、発光層５４ 、反射絶縁層５５ 、裏面電極層５６を積層して順次形成し、最後に離型基材５１を透明絶縁層５２から剥離して電界発光灯５０を製造している。
【特許文献１】特開２００４−５５４４０号公報
【特許文献２】特開２００４−２０７０１５号公報
【発明の開示】
【発明が解決しようとする課題】
【０００４】
しかしながら、上述した従来の電界発光灯４０、５０には次のような問題があった。
【０００５】
基材フィルムがなく、印刷層のみで形成されているので引張り、引き裂き、押し圧という機械的な強度に対して弱いという問題があった。また、シリコン等の離型処理を施した離型基材４１、５１の上に直接印刷するので樹脂の種類によっては印刷性が悪くなる。そのため印刷時にはじきが発生しやすく、乾燥時の熱収縮によって製造課程で部分的に印刷層と離型基材４１、５１が剥がれるという問題があった。また、薄膜の透明フィルムをそのまま基材として利用することにより超薄型の電界発光灯を製造することも考えられるが、基材フィルムが薄いと例えばスクリーン印刷する際に、印刷装置の吸着痕が印刷面に残る、印刷後の取り扱いが困難である、加工性が悪い等の問題があった。
【０００６】
本発明は上記問題点を解決するために考えられたもので、液晶のバックライトや携帯電話のキー部照明に好適な強度的にも優れた超薄型の電界発光灯及びその製造方法を提供することを目的とする。
【課題を解決するための手段】
【０００７】
上記目的を達成するために、本発明の請求項１記載の電界発光灯は、透明電極と裏面電極の間に発光層と反射絶縁層が形成されてなる電界発光灯において、前記透明電極を支持する基材が厚さ１０〜３５μｍの薄膜透明フィルムからなることを特徴とする。この構成によれば、基材がフィルムでできているため機械的強度や絶縁性に優れた超薄型の電界発光灯を提供することができる。
【０００８】
また、請求項２記載の電界発光灯は、請求項１記載の電界発光灯において、前記透明電極が、酸化インジウム、酸化錫、酸化アンチモン、酸化亜鉛及び導電性高分子の少なくとも一種類以上を含む透明導電性材料からなることを特徴とする。この構成によれば、透明性及び導電性に優れた透明電極を容易に得ることができる。
【０００９】
また、請求項３記載の電界発光灯は、請求項２記載の電界発光灯において、前記透明電極が、印刷、蒸着及びコーティングのいずれかにより形成したことを特徴とする。この構成によれば、透明性及び導電性に優れた透明電極を生産性よく容易に得ることができる。
【００１０】
また、請求項４の電界発光灯の製造方法は、厚さ５０〜１８８μｍの透明フィルムの上に微粘着層を形成した微粘着フィルムに、厚さ１０〜３５μｍの薄膜透明フィルムを貼り付けてなる二層構造の基材フィルム上に、透明電極、発光層、反射絶縁層、裏面電極、保護層を順次印刷形成し、乾燥固化後、前記微粘着フィルムを前記薄膜透明フィルムから剥離除去することを特徴とする。この製造方法によれば、製造時点での基材フィルムは十分厚いため、印刷時あるいは取り扱い時にシワや折れが発生することもなく、電界発光灯形成後、微粘着フィルムを薄膜透明フィルムから剥がすことができるため、容易に超薄型の電界発光灯を製造することができる。
【００１１】
また、請求項５の電界発光灯の製造方法は、厚さ５０〜１８８μｍの透明フィルムの上に微粘着層を形成した微粘着フィルムに、厚さ１０〜３５μｍの薄膜透明フィルムに透明電極を形成した薄膜透明導電フィルムを貼り付けてなる二層構造の基材フィルム上に、発光層、反射絶縁層、裏面電極、保護層を順次印刷形成し、乾燥固化後、前記微粘着フィルムを前記薄膜透明導電フィルムから剥離除去することを特徴とする。この製造方法によれば、超薄型の電界発光灯を容易に製造できるとともに、印刷層を一層削減することができる。
【発明の効果】
【００１２】
本発明の電界発光灯によれば、基材フィルムに微粘着フィルムと薄膜透明フィルムの二層構造品を用いているため、製造時に取り扱いで不具合を引き起こすことがなく、製造後、容易に微粘着フィルムを薄膜透明フィルムから剥離できる。これにより、薄膜透明フィルムを基材とした機械的な強度に優れた携帯電話のキー部照明に好適な超薄型の電界発光灯を容易に製造することができる
【発明を実施するための最良の形態】
【００１３】
以下、本発明の電界発光灯の好ましい実施の形態を図面を参照して説明する。図１（ａ）は本発明の第１実施例の電界発光灯１の要部断面図であり、図１（ｂ）は電界発光灯１の製造方法を説明する要部断面図である。
【００１４】
図１（ａ）に示すように、本発明の電界発光灯１は、厚さ５０〜１８８μｍのＰＥＴ（ポリエチレンテレフタレート）等からなる透明フィルム２の上に微粘着層３を形成した微粘着フィルム４に、厚さ１０〜３５μｍのＰＥＴ等からなる薄膜透明フィルム５を貼り付けた積層フィルムを基材フィルム６としている。この電界発光灯１の製造方法は、先ず、基材フィルム６の上に透明ＩＴＯ（Indium tin oxide）等の透明導電粉末からなる透明導電ペーストを印刷し、透明電極７を５〜１５μｍの厚さに形成する。次に、透明電極７の上に硫化亜鉛を銅で付活し防湿コーティングを施した蛍光体８ａを例えばフッ素ゴム等の樹脂８ｂ中に分散したインクを印刷し、発光層８を２０〜４０μｍの厚さに形成する。次に、発光層８の上にチタン酸バリウム等の白色誘電粉末を樹脂中に分散させたインクを印刷し、反射絶縁層９を１０〜２０μｍの厚さに形成する。次に、反射絶縁層９の上にカーボンインク等の導電ペーストを印刷し、裏面電極１０を１０〜２０μｍの厚さに形成する。次に、裏面電極１０の上に絶縁性のインクを印刷し、保護層１１を１０〜２０μｍの厚さに形成する。その後、図１（ｂ）に示すように、微粘着フィルム４を薄膜透明フィルム５から剥ぎ取り、厚さ７０〜１５０μｍの超薄型の電界発光灯１を得る。
【００１５】
このように、本実施例の電界発光灯１は、基材に薄膜透明フィルム５を使用しているため、引張り、引き裂き強度に優れ、かつ局部的な押し圧による変形も少なく、５００ｇ、１００万回の打鍵試験実施後の変形や断線、発光上の異常もなく携帯電話のキー部照明等に用いられた場合の打鍵にも十分耐えうることができる。さらに、最終的に微粘着フィルム４を剥がすようにすれば、工程上あるいは輸送上の傷防止にも効果がある。
【００１６】
ここで、薄膜透明フィルム５の厚さは１０〜３５μｍとしているが、１０μｍ以下では微粘着フィルム４への貼り付けする際にシワがはいりやすく実現性が劣り、３５μｍ以上では薄型のメリットが乏しくなるためである。より望ましい薄膜透明フィルム５の厚さは１６〜２５μｍである。また、薄膜透明フィルム５の材料もＰＥＴのみならず、ＰＥＮ（ポリエチレンナフタレート）、ポリカーボネート樹脂、ポリメチルメタクリレート樹脂、ポリエステル樹脂、ポリエーテルスルホン樹脂、ポリアリレート樹脂、ポリオレフィン樹脂等が使用できる。
【００１７】
また、微粘着フィルム４の厚さは５０〜１８８μｍとしているが、５０μｍ以下では前述した印刷上の問題（吸着痕、取り扱い、加工性等）が発生する恐れがあるとともに最終的に剥ぎ取る際に剥ぎ取りにくく、１８８μｍ以上では基材のコスト増とともにフィルムの巻き取り数が少なくなり原反自体の値段が高くなるためである。
【００１８】
また、微粘着フィルム４の粘着力が強すぎると製品化後剥離することが困難となるため、粘着力としては０．０１〜０．２Ｎ／２５ｍｍ（対ＰＥＴ）のものが望ましい。
【００１９】
また、薄膜透明フィルム５の微粘着層３への貼り付け側に離型処理を施すようにすれば、微粘着フィルム４をより剥離しやすくすることができる。
【００２０】
なお、本実施例では透明電極７の材料にＩＴＯ粉末を用いた透明導電ペーストを用いたが、酸化アンチモン、酸化亜鉛等の粉末やＰＥＤＯＴ（Polyethylene dioxythiophene）等の有機ポリマーを用いることもできる。有機ポリマーを用いた場合の透明電極７の厚さは２〜５μｍであり、さらに薄型の電界発光灯１を提供することができる。
【００２１】
次に、本発明の第２実施例の電界発光灯を、図面を参照して説明する。図２（ａ）は本発明の第２実施例の電界発光灯２０の要部断面図であり、図２（ｂ）は電界発光灯２０の製造方法を説明する要部断面図である。
【００２２】
図２（ａ）に示すように、本発明の電界発光灯２０は、厚さ５０〜１８８μｍのＰＥＴ等からなる透明フィルム２１の上に微粘着層２２を形成した微粘着フィルム２３に、厚さ１０〜３５μｍのＰＥＴ等からなる薄膜透明フィルム２４にＩＴＯ等の透明電極２５を蒸着してなる薄膜透明導電フィルム２６を貼り付けた積層フィルムを基材フィルム２７としている。この電界発光灯２０の製造方法は、先ず、基材フィルム２７の上に硫化亜鉛を銅で付活し防湿コーティングを施した蛍光体２８ａを例えばフッ素ゴム等の樹脂２８ｂ中に分散したインクを印刷し、発光層２８を２０〜４０μｍの厚さに形成する。次に、発光層２８の上にチタン酸バリウム等の白色誘電粉末を樹脂中に分散させたインクを印刷し、反射絶縁層２９を１０〜２０μｍの厚さに形成する。次に、反射絶縁層２９の上にカーボンインク等の導電ペーストを印刷し、裏面電極３０を１０〜２０μｍの厚さに形成する。次に、裏面電極３０の上に絶縁性のインクを印刷し、保護層３１を１０〜２０μｍの厚さに形成する。その後、図２（ｂ）に示すように、微粘着層フィルム２３を薄膜透明導電フィルム２６から剥ぎ取り、超薄型の電界発光灯２０を得る。
【００２３】
このように、本実施例の電界発光灯２０は、基材に薄膜透明導電フィルム２６を使用しており、透明電極２５の厚さを数千Åと薄く出来るため、さらに厚さの薄い電界発光灯２０を提供することができ、さらに透明電極２５を印刷する必要がないため生産性を大きく向上させることができる。
【００２４】
本実施例では透明電極２５の材料にＩＴＯを蒸着した透明導電膜を用いたが、ＰＥＤＯＴ等の有機ポリマーやＩＴＯ、酸化アンチモン、酸化亜鉛等の導電粉末をコーティングしたものでも同様の効果が得られる。
【００２５】
また、薄膜のフィルムに透明電極の蒸着やコーティングが困難な場合はＰＥＴ等からなる透明フィルム２１の上に微粘着層２２を形成した微粘着フィルム２３にＰＥＴ等からなる薄膜透明フィルム２４をあらかじめ貼り付けた積層フィルムの形態で蒸着やコーティングを施してもかまわない。
【産業上の利用可能性】
【００２６】
本発明の電界発光灯によれば、基材フィルムとして微粘着フィルムと薄膜透明フィルムの二層構造品を用いることにより、製造時の取り扱いで不具合を引き起こすことがなく、しかも製造後容易に微粘着フィルムを薄膜透明フィルムから剥離できるので、薄膜透明フィルムを基材とした機械的な強度に優れた携帯電話のキー部照明に好適な超薄型の電界発光灯を容易に製造することができる。
【図面の簡単な説明】
【００２７】
【図１】本発明の第１の実施例の電界発光灯及びその製造方法を説明する要部断面図
【図２】本発明の第２の実施例の電界発光灯及びその製造方法を説明する要部断面図
【図３】従来の電界発光灯の要部断面図
【図４】他の従来の電界発光灯の要部断面図
【符号の説明】
【００２８】
１  本発明の第１実施例の電界発光灯
２  透明フィルム
３  微粘着層
４  微粘着フィルム
５  薄膜透明フィルム
６  基材フィルム
７  透明電極
８  発光層
９  反射絶縁層
１０  裏面電極
１１  保護層
２０  本発明の第２実施例の電界発光灯
２１  透明フィルム
２２  微粘着層
２３  微粘着フィルム
２４  薄膜透明フィルム
２５  透明電極
２６  透明導電フィルム
２７  基材フィルム
２８  発光層
２９  反射絶縁層
３０  裏面電極
３１  保護層
４０  従来の電界発光灯
４１  離型基材
４２  透明電極層
４３  発光層
４４  反射絶縁層
４５  裏面電極
５０  他の従来の電界発光灯
５１  離型基材
５２  透明絶縁層
５３  透明電極層
５４  発光層
５５  反射絶縁層
５６  裏面電極
【図１】
2006260862.tif 000003
【図２】
2006260862.tif 000004
【図３】
2006260862.tif 000005
【図４】
2006260862.tif 000006